(57)【要約】【課題】種子基板と蓋体との固着を抑制することにより、種子基板の熱応力による変形や破損を防止することが可能な窒化アルミニウム単結晶の製造装置を提供する。【解決手段】保持部材１５は周縁部が蓋体１９の内面１９ａに向かって延び、その先端で蓋体１９に固着されている。このような保持部材１５の形状によって、保持部材１５に載置された種子基板の結晶成長面１４ａとは反対側の他面（裏面）１４ｂと、蓋体１９の内面１９ａとの間に離間距離Δｔが保たれる。即ち、保持部材１５および蓋体１９は、種子基板の裏面１４ｂと、蓋体１９の内面１９ａとの間に離間距離Δｔが保たれるように、互いに離間して配される。【選択図】図１
2014084240.tif 000002
【特許請求の範囲】
【請求項１】
開口部を有し内部に原料を収納する結晶成長容器と、
該結晶成長容器の開口部に設置された蓋体と、
前記結晶成長容器内において、結晶成長面を前記原料と対向させるように配置した種子基板と、
前記種子基板と前記原料との間に配置され、かつ、前記種子基板の外周部の少なくとも一部に接し、その中心部に前記種子基板の外径より小さな貫通開口を有する保持部材と、
を有する窒化アルミニウム単結晶の製造装置であって、
前記蓋体と前記種子基板とを離間させたことを特徴とする窒化アルミニウム単結晶の製造装置。
【請求項２】
前記保持部材は前記蓋体に設けられ、前記種子結晶を一面で保持することを特徴とする請求項１に記載の窒化アルミニウム単結晶の製造装置。
【請求項３】
前記保持部材は、前記蓋体の内面に一方の端部が固定されて前記原料に向けて延びる垂直壁と、該垂直壁の他方の端部に固定されて前記種子結晶を保持する前記一面を備えた水平壁とを有することを特徴とする請求項１または２に記載の窒化アルミニウム単結晶の製造装置。
【請求項４】
前記離間距離は、５ｍｍ以上であることを特徴とする請求項１ないし３いずれか１項に記載の窒化アルミニウム単結晶の製造装置。
【請求項５】
前記種子基板の厚みは、１ｍｍ以上であることを特徴とする請求項１ないし４いずれか１項に記載の窒化アルミニウム単結晶の製造装置。
【発明の詳細な説明】
【技術分野】
【０００１】
本発明は、窒化アルミニウム（ＡｌＮ）の製造装置に関し、詳しくは、種子基板と蓋体との固着を防止する技術に関する。
【背景技術】
【０００２】
窒化アルミニウム系半導体は熱伝導率が非常に高く、熱を拡散する上で大変有利である。窒化アルミニウム単結晶の製造方法としては、溶液法ではフラックス法、気相法では有機金属気相成長法、水素化物気相堆積法、昇華法などが挙げられる。特に昇華法は、一般的に成長速度が大きいため、バルク結晶の作製に対して有力な方法である。
【０００３】
従来の昇華法による窒化アルミニウム単結晶の製造装置として、例えば、特許文献１に記載された窒化アルミニウム単結晶の製造装置を図３に示す。
従来の窒化アルミニウム単結晶の製造装置５０は、上部に開口部を有する坩堝（結晶成長容器）５２と、前記開口部近傍に設けられた蓋体５３と、蓋体５３の下方に設けられた保持部材５５と、蓋体５３および保持部材５５の間で狭持される種子基板５４とを備えて構成される。
坩堝５５及び蓋体５３で構成される結晶成長空間５７全体は、黒鉛製の外側坩堝５８及び外側坩堝５８の上面に載置された黒鉛性の外側蓋体５９により形成される空間内に配置され、これら外側坩堝５８及び坩堝５２は結晶成長用炉５１内に固定されている。坩堝５２の内底部には、窒化アルミニウム粉末等の原料５６が収納されており、種子基板５４の保持部材５５と接しない部分は、原料５６と対向している。
【０００４】
窒化アルミニウム単結晶ＡｌＮを成長させる際は、加熱手段５１によって坩堝（結晶成長容器）５２を約２０００℃まで加熱して、窒化アルミニウムを主な組成とする原料５６を昇華させる。これにより窒化アルミニウム組成の昇華ガスが発生し、種子基板５４上に輸送される。そして、種子基板５４の一方の主面（以下、結晶成長面と称する）に窒化アルミニウムが再結晶化（析出）し、窒化アルミニウム単結晶ＡｌＮとして成長する。
【０００５】
しかしながら、上述した特許文献１に開示された従来の窒化アルミニウム単結晶の製造装置では、種子基板を蓋体５３と保持部材５５との間に挟持させた構成となっている。このような構成では、結晶成長時に高温となった種子基板５４のうち、結晶成長面と反対側の裏面から発生した昇華ガスの再結晶化によって、種子基板５４と蓋体５３とが固着する虞があった。種子基板５４と蓋体５３とが固着すると、互いの熱膨張率の違いによって熱応力が生じ、種子基板５４が破損する懸念がある。
【先行技術文献】
【特許文献】
【０００６】
【特許文献１】特開２０１１−１３２０７９号公報
【発明の概要】
【発明が解決しようとする課題】
【０００７】
本発明は、このような従来の実情に鑑みてなされたものであり、種子基板と蓋体との固着を抑制することにより、種子基板の熱応力による変形や破損を防止することが可能な窒化アルミニウム単結晶の製造装置を提供することを目的とする。
【課題を解決するための手段】
【０００８】
上記課題を解決するために、本発明のいくつかの態様は、次のような窒化アルミニウム単結晶の製造装置を提供した。
すなわち、本発明の窒化アルミニウム単結晶の製造装置は、開口部を有し内部に原料を収納する結晶成長容器と、該結晶成長容器の開口部に設置された蓋体と、前記結晶成長容器内において、結晶成長面を前記原料と対向させるように配置した種子基板と、前記種子基板と前記原料との間に配置され、かつ、前記種子基板の外周部の少なくとも一部に接し、その中心部に前記種子基板の外径より小さな貫通開口を有する保持部材と、を有する窒化アルミニウム単結晶の製造装置であって、
前記蓋体と前記種子基板とを離間させたことを特徴とする窒化アルミニウム単結晶の製造装置。
【０００９】
前記保持部材は前記蓋体に設けられ、前記種子結晶を一面で保持することを特徴とする。
【００１０】
前記保持部材は、前記蓋体の内面に一方の端部が固定されて前記原料に向けて延びる垂直壁と、該垂直壁の他方の端部に固定されて前記種子結晶を保持する前記一面を備えた水平壁とを有することを特徴とする。
【００１１】
前記離間距離は、５ｍｍ以上であることを特徴とする。
【００１２】
前記種子基板の厚みは、１ｍｍ以上であることを特徴とする。
【発明の効果】
【００１３】
本発明の窒化アルミニウム単結晶の製造装置によれば、結晶成長時に種子基板の他面から生じた昇華ガスによって、種子基板の他面と蓋体の内面とが接合してしまうことを確実に防止する。即ち、種子基板の他面と、蓋体の内面との間に離間距離を保つことによって、種子基板の他面から昇華ガスが発生しても、従来のように種子基板と蓋体とが接していないので、昇華ガスが再結晶して種子基板と蓋体とが接合する懸念が無い。
従って、種子基板と蓋体との接合によって、互いの熱膨張率の違いから生じる熱応力で種子基板が歪んだり、破損したりすることを確実に防止することが可能になる。
【図面の簡単な説明】
【００１４】
【図１】本発明の第１実施形態に係る窒化アルミニウム単結晶の製造装置の一例を模式的に示す概略構成図である。
【図２】本発明の第２実施形態に係る窒化アルミニウム単結晶の製造装置の一例を模式的に示す概略構成図である。
【図３】従来の窒化アルミニウム単結晶の製造装置の一例を模式的に示す概略構成図である。
【発明を実施するための形態】
【００１５】
＜第１実施形態＞
以下、図面を参照しながら、本発明について詳細に説明する。
図１は、本発明の第１実施形態に係る窒化アルミニウム単結晶の製造装置の一例を模式的に示す概略構成図である。本実施形態の窒化アルミニウム単結晶の製造装置は、昇華法によって種子基板上に窒化アルミニウムを昇華再結晶させて、窒化アルミニウム単結晶を成長させる装置である。
【００１６】
本実施形態の窒化アルミニウム単結晶の製造装置１０は、結晶成長用炉２０を備えている。結晶成長用炉２０は、上部に開口部１１ａを有する結晶成長容器（坩堝）１１と、前記開口部１１ａを覆う蓋体１９と、この蓋体１９の内面１９ａに設けられた保持部材１５とを備えている。また、保持部材１５の一面１５ａには、種子基板１４が載置されている。更に、結晶成長容器１１及び蓋体１９の外側は、黒鉛などから構成される炉体収納容器１８により覆われている。結晶成長容器１１の内底部には、窒化アルミニウム粉末等の原料１２が収納されている。
【００１７】
結晶成長用の種子基板１４は、例えば、板状又は円板状のＳｉＣ単結晶、ＡｌＮ単結晶、ＡｌＮ／ＳｉＣ単結晶（ＳｉＣ単結晶上に膜厚２００〜５００μｍ程度のＡｌＮ単結晶膜をヘテロ成長させた単結晶）である。
【００１８】
更に、結晶成長用炉２０の外周に沿って、結晶成長用炉２０の内部に配された、炉体収納容器１８、結晶成長容器１１、原料１２、種子基板１４を加熱する複数の加熱手段２１が設けられている。加熱手段２１としては特に限定されるものではなく、高周波誘導加熱（高周波コイル）、抵抗加熱及び赤外加熱といった、従来公知のものを用いることができる。加熱温度の制御は、不図示の放射温度計により炉体収納容器１８の表面温度を測定しながら、加熱手段２１を調整することにより行うことができる。
【００１９】
なお、結晶成長用炉２０の外側には、更に窒素ガスなどの不活性ガスを導入し、結晶成長空間Ｅ１を所定のガス圧に調整可能な圧力調整機構（不図示）を更に備えていることが好ましい。
【００２０】
結晶成長容器１１、蓋体１９及び保持部材１５は、例えば、黒鉛、窒化硼素、窒化アルミニウム、窒化ガリウム、炭化珪素、窒化珪素、モリブデン、タングステン、タンタル、炭化モリブデン、炭化ジルコニウム、炭化タングステン、炭化タンタル、窒化モリブデン、窒化ジルコニウム、窒化タングステン、窒化タンタルのうち少なくとも一種類から形成されている。これらの材料は、窒化アルミニウム単結晶の結晶成長時の２０００℃程度の高温での熱的耐性を有するため、結晶成長容器１１、蓋体１９及び保持部材１５の材料として好ましい。
【００２１】
また、結晶成長容器１１の内底部には窒化アルミニウム粉末などの原料１２が直接収納されるとともに、保持部材１５の一面１５ａには種子基板１４が載置され、原料１２の加熱によって得られるバルク結晶成長に適した窒化アルミニウムの昇華ガスに曝される。よって、結晶成長容器１１、蓋体１９及び保持部材１５を構成する材料は、窒化アルミニウムの昇華ガスによる腐食を受けないものが好ましい。
【００２２】
加えて、これらの結晶成長容器１１、蓋体１９及び保持部材１５を構成する材料からの窒化アルミニウム単結晶１６への汚染（固溶による汚染）を防ぐために、アルミニウムのイオン半径と大きく異なる金属の単体、ないしはその窒化物又は炭化物が望ましい。従って、結晶成長容器１１、蓋体１９及び保持部材１５の材料として前記した材料の中でも、特にモリブデン、タングステン、タンタル、窒化モリブデン、窒化タングステン、窒化タンタル、炭化モリブデン、炭化タングステン、炭化タンタルがより好ましい。
なお、酸化物については、放出された酸素により窒化アルミニウム結晶中に酸窒化アルミニウム（ＡｌＯＮ）層を形成し、窒化アルミニウムの結晶成長を阻害するため、用いることは好ましくない。
【００２３】
保持部材１５は、蓋体１９の内面１９ａに一方の端部２５ａが固定されて原料１２に向かって延びる垂直壁２５と、この垂直壁２５の他方の端部２５ｂに固定されて、種子結晶１４を保持する一面１５ａを備えた水平壁２６とを備えている。そして、水平壁２６の一面１５ａに種子基板１４の結晶成長面（一面）１４ａが接するように載置される。
【００２４】
保持部材１５の水平壁２６には、中心から所定の直径で広がる貫通開口２４が形成されている。この貫通開口２４は、種子基板１４の直径よりも小さくなるように形成され、保持部材１５の一面１５ａと他面１５ｂ（即ち、原料１２と対向する面）とを貫通している。
【００２５】
このような保持部材１５は、種子基板１４の結晶成長面１４ａに臨む（結晶成長面１４ａが貫通開口２４を介して露呈された）第一空間Ｅ１と、種子基板１４の結晶成長面１４ａと反対側の裏面１４ｂが露呈される第二空間Ｅ２とを区画する。
【００２６】
種子基板１４は、貫通開口２４を介して結晶成長面（一面）１４ａの一部が原料１２に対して露呈される。そして、この貫通開口２４によって露呈された結晶成長面１４ａが、原料１２の加熱によって生じた窒化アルミニウム蒸気（昇華ガス）に暴露され、結晶成長面１４ａに窒化アルミニウム単結晶１６が成長する。なお、貫通開口２４の形状は特に限定されるものではなく、種子基板１４の外径よりも小さく、かつ、結晶が成長する種子基板１４上の面積が十分確保されていればよい。
【００２７】
保持部材１５は、蓋体１９の内面１９ａと種子基板１４の裏面１４ｂとを離間させる。蓋体１９の内面１９ａと種子基板１４の裏面１４ｂとの間には、離間距離Δｔが保たれる。即ち、保持部材１５および蓋体１９は、種子基板の裏面１４ｂと、蓋体１９の内面１９ａとの間に離間距離Δｔが保たれるように、互いに離間して配される。
【００２８】
このような構成の保持部材１５および蓋体１９によって、結晶成長時に種子基板１４の裏面１４ｂから生じた昇華ガスによって、種子基板１４の裏面１４ｂと蓋体１９の内面１９ａとが接合してしまうことを確実に防止する。即ち、種子基板の裏面１４ｂと、蓋体１９の内面１９ａとの間に離間距離Δｔを保つことによって、例え種子基板１４の裏面１４ｂから昇華ガスが発生したとしても、従来のように種子基板と蓋体とが十分に離間しているので、昇華ガスが再結晶しても種子基板１４と蓋体１９とが接合する懸念が無い。
【００２９】
従って、種子基板１４と蓋体１９との接合によって、互いの熱膨張率の違いから生じる熱応力で種子基板１４が歪んだり、破損したりすることを確実に防止できる。
【００３０】
種子基板１４の裏面１４ｂと、蓋体１９の内面１９ａとの間の離間距離Δｔは、例えば、５ｍｍ以上に設定することが好ましい。離間距離Δｔが５ｍｍ未満であると、種子基板１４の他面１４ａの昇華速度が速い場合や、結晶成長時間が長い場合に、種子基板１４の裏面１４ｂと蓋体１９の内面１９ａとの間に形成される空間が、昇華ガスの再結晶物によって埋まってしまう懸念がある。
【００３１】
また、種子基板１４の厚みは１ｍｍ以上であることが好ましい。種子基板１４の厚みが１ｍｍ未満であると、種子基板１４の一部に穴が生じ、結晶成長面１４ａに成長した窒化アルミニウム単結晶ＡｌＮの結晶構造に欠陥が生じやすい。
【００３２】
なお、本実施形態では、保持部材１５は蓋体１９に固着された構造となっているが、保持部材１５と蓋体１９とを一体の部材で形成することも好ましい。保持部材１５と蓋体１９とを固着する方法としては、融着、接着、ネジ等による固定など、各種の固定方法を採用することができる。また、保持部材１５を構成する垂直壁２５や水平壁２６は、一体の部材として形成されていても、別体に形成されていても良い。
【００３３】
また、本実施形態においては、炉体収納容器１８の内部に結晶成長容器１１が設置された２重容器構造を例示したが、本発明はこの形態に限定されるものではない。炉体収納容器１８と結晶成長容器１１との間に他の容器等が配された３重容器構造であってもよいのは勿論である。
【００３４】
＜第２実施形態＞
上述した第１実施形態においては、結晶成長容器内で原料を加熱して昇華ガスを発生させているが、原料の昇華ガスを結晶成長容器の外部から導入する構成も好ましい。
図２は、第２実施形態の窒化アルミニウム単結晶の製造装置を示す概略構成図である。
この第２実施形態は、ＣＶＤ法（化学気相成長法）等の気相法によって種子基板上に窒化アルミニウム単結晶を成長させる装置である。
【００３５】
窒化アルミニウム単結晶の製造装置３０は、上部に開口部３１ａを有する結晶成長容器３１と、前記開口部３１ａを覆う蓋体３２と、結晶成長容器３１の下部に設けられた原料ガスを導入する原料ガス供給部３３及び原料ガス供給口３３ａと、原料ガス供給部３３に対向して設けられ、一面１５ａで種子基板１４を保持する保持部材１５と、保持部材１５に載置する種子基板１４とを備えて構成される。
【００３６】
原料ガス供給部３３及び原料ガス供給口３３ａからは、窒化アルミニウムの原料ガスとなる、トリメチルアルミニウムの蒸気、窒素、水素、アンモニア等が導入される。
結晶成長容器３１の外周に沿って、結晶成長容器３１の内部空間及び種子基板１４を加熱する複数の加熱手段３９が設けられている。また、結晶成長容器３１及び加熱手段３９はチャンバー３８によって覆われている。チャンバー３８の天井部には窒素ガス等のガス導入部３５及びガス排出部３６が設けられている。これにより、チャンバー３０の内部を、所定のガス圧力に調整できるようになっている。
【００３７】
本実施形態においても、保持部材１５は垂直壁２５が蓋体３２の内面３２ａに向かって延び、その先端で蓋体３２に固着されている。このような保持部材１５の形状によって、保持部材１５に載置された種子基板の結晶成長面１４ａとは反対側の裏面１４ｂと、蓋体３２の内面３２ａとの間に離間距離Δｔが保たれる。即ち、保持部材１５および蓋体３２は、種子基板の裏面１４ｂと、蓋体３２の内面３２ａとの間に離間距離Δｔが保たれるように、互いに離間して配される。
【００３８】
これによって、結晶成長時に種子基板１４の裏面１４ｂから生じた昇華ガスで種子基板１４の裏面１４ｂと蓋体３２の内面３２ａとが接合してしまうことを確実に防止する。即ち、種子基板の裏面１４ｂと、蓋体３２の内面３２ａとの間に離間距離Δｔを保つことによって、例え種子基板１４の裏面１４ｂから昇華ガスが発生したとしても、従来のように種子基板と蓋体とが接していないので、昇華ガスが再結晶しても種子基板１４と蓋体３２とが接合する懸念が無い。
【００３９】
＜製造方法＞
次に、図１に示した窒化アルミニウム単結晶の製造装置を用いた、窒化アルミニウム単結晶の製造方法を説明する。本発明の窒化アルミニウム単結晶の製造装置１０を用いて、窒化アルミニウム単結晶ＡｌＮを製造する際には、まず、窒化アルミニウム粉末等の原料１２を結晶成長容器（坩堝）１１内底部にセットする。次に、保持部材１５の一面１５ａに種子基板１４を載置して、結晶成長容器（坩堝）１１の開口部１１ａを蓋体１９で覆う。
【００４０】
この後、結晶成長容器１１内のを準密閉状態とする。次いで、不図示の真空ポンプを稼動させてガス排出口より炉体収納容器１８内部の大気を除去し、結晶成長容器１１内の圧力を減圧させる。続いて、結晶成長容器１１内に窒素ガスを導入する。これにより、窒化アルミニウム単結晶の成長は、高純度窒素ガス雰囲気下で行われる。
【００４１】
そして、ヒータ等の加熱手段によって炉体収納容器１８を介して結晶成長容器１１を加熱する。窒化アルミニウム単結晶成長時は炉体収納容器１８の温度を１７００〜２３００℃で一定制御する。なお、窒化アルミニウム単結晶成長時は、炉体収納容器１８下端の温度（原料温度）は、炉体収納容器１８上側の温度（結晶成長部温度）よりも高温となるように設定する。
【００４２】
結晶成長は、前述の設定温度まで加熱した後に結晶成長用炉２０を減圧することで開始され、１００ｔｏｒｒ以上６００ｔｏｒｒ以下に定圧保持することで行われる。
また、加熱中は、結晶成長用炉２０内の窒素ガスを排出しつつ、窒素ガスを結晶成長用炉２０内に供給することにより、結晶成長用炉２０内の窒素ガス圧力及び流量を適切に調整する。
【００４３】
加熱によって昇華させて分解気化された原料１２の昇華ガスは、窒素ガス雰囲気下で保持部材１５の貫通開口に露出した種子基板１４の結晶成長面１４ａ上に析出し、結晶成長することで、種子基板１４上に窒化アルミニウム単結晶ＡｌＮとなり成長する。
【００４４】
このような窒化アルミニウム単結晶の成長時において、種子基板の裏面１４ｂと、蓋体１９の内面１９ａとの間に離間距離Δｔを保つことによって、例え種子基板１４の裏面１４ｂから昇華ガスが発生したとしても、従来のように種子基板と蓋体とが接していないので、昇華ガスが再結晶しても種子基板１４と蓋体１９とが接合する懸念が無い。従って、種子基板１４と蓋体１９との接合によって、互いの熱膨張率の違いから生じる熱応力で種子基板１４が歪んだり、破損したりすることを確実に防止できる。
【実施例】
【００４５】
以下、実施例を示して本発明をさらに詳細に説明するが、本発明は以下の実施例に限定されるものではない。
直径３０ｍｍの面方位（０００１）を有するＡｌＮ種子基板が準備された。タングステン製の結晶成長容器内に、原料としてＡｌＮ粉体が収められた。次に、図１に示すように、ＡｌＮ種子基板を、蓋体に所定の間隔を開けて固着された保持部材に保持させた。保持部材はタングステン製の蓋体と螺合により接合している。
【００４６】
また、ＡｌＮ粉体に種子基板の結晶成長面が臨むように載置されている。タングステン製の結晶成長容器および蓋体はカーボン製の炉体収納容器で覆われており、コイル（加熱手段）により高周波加熱されるようになっている。不図示だが、カーボン製の炉体収納容器とコイル（加熱手段）の間には石英チャンバーがあり、真空引きポンプやガス導入・排出口等とつながっている。
【００４７】
まず、真空ポンプを使って真空引きした後、窒素を流し窒素雰囲気１００Ｔｏｒｒとした。結晶成長前に１０００℃で１時間加熱することで、種子基板の表面を清浄にした。次に、昇華法によって、種子基板上にＡｌＮ単結晶が成長させられた。成長条件は、温度２１００℃、圧力１００Ｔｏｒｒ、時間１００時間とし、ＡｌＮ種子基板がＡｌＮ粉体の温度より約３０℃低温度勾配が生じるようにセッティングした。炉体収納容器の上部と下部にはのぞき穴が設けてあり、放射温度計を使用して測温できるようになっている。ＡｌＮ粉体と種子基板との温度差はコイル（加熱手段）の位置により調節した。
結晶成長後、室温まで降湿し、ＡｌＮ単結晶を取り出した。次に、得られたＡｌＮ単結晶をスライス・研磨した。
【００４８】
（実施例１）  
上述したＡｌＮ種子基板において、種子基板の裏面１４ｂと、蓋体１９の内面１９ａとの間に離間距離Δｔを２、４、５、６、８ｍｍにそれぞれ変えたものを用いて、得られたＡｌＮ単結晶の評価を行った。こうした実施例１の結果を、以下の表１に示す。なお、このときの種子基板の厚みは１２００μｍとした。
【００４９】
【表１】
2014084240.tif 000003
【００５０】
表１における評価で、×を付した離間距離Δｔを２ｍｍ、４ｍｍとしたものは、種子基板と蓋体とが固着し、成長したＡｌＮ単結晶が破損していた。一方、離間距離Δｔを５ｍｍ以上としたものは、クラックフリーの良好なＡＩＮ単結晶を得ることができた。
【００５１】
（実施例２）  
上述したＡｌＮ種子基板において、種子基板の厚さを７００、８００、９５０、１２００μｍにそれぞれ変えたものを用いて、得られたＡｌＮ単結晶の評価を行った。こうした実施例２の結果を、以下の表２に示す。なお、このときの離間距離Δｔは８ｍｍとした。
【００５２】
【表２】
2014084240.tif 000004
【００５３】
表２における評価で、×を付した種子基板の厚さを７００ｍｍ、８００ｍｍとしたものは、種子基板に穴が開いて結晶成長ができなくなっていた。また、△を付した種子基板の厚さを９５０ｍｍとしたものは、成長したＡｌＮ単結晶の一部に構造欠陥が生じていた。一方、種子基板の厚さを１２００ｍｍとしたものは、クラックフリーの良好なＡＩＮ単結晶を得ることができた。
【符号の説明】
【００５４】
１０…製造装置、２０…結晶成長用炉、１１…結晶成長容器（坩堝）、１２…原料、１３…蓋体、１４…種子基板、１５…保持部材、ＡｌＮ…窒化アルミニウム単結晶。
【図１】
2014084240.tif 000005
【図２】
2014084240.tif 000006
【図３】
2014084240.tif 000007